도 4 에 나타내 는 접착제 도공 장치 ( 54 ) 의 저류 탱크 ( 54 a ) 및 용기 ( 63 ) 에 상기 활성 에너지 선 경화 형 접착제 A 를 저류 하 였 다 . 상기 편광자 , 제 2 필름 및 제 3 필름 을 , 반송 장치 ( 51 ) 로 각각 25 m / 분 의 속도 로 반송 하 면서 , 접착제 도공 장치 ( 54 ) 로 편광자 의 양면 , 제 2 필름 의 편면 및 제 3 필름 의 편면 에 , 전면 적 으로 활성 에너지 선 경화 형 접착제 를 도공 하 였 다 . 이 때 , 점도계 ( 54 e ) 로 연속 적 으로 측정 한 접착제 의 점도 의 변화 의 절대값 이 1 m ㎩· s 이내 가 되 도록 , 제 어 장치 ( 58 ) 에 의해 열 교환기 ( 54 f ) 의 열매체 의 온도 를 제어 하 였 다 . 이 로써 , 도공 두께 약 0 . 7 ㎛ 의 접착제 층 을 각각 형성 한 후 , 닙 롤 ( 7 , 7 ) 사이 에 삽입 통과 시켜 , 제 2 필름 / 미경 화 의 접착제 층 / 편광자 / 미경 화 의 접착제 층 / 제 3 필름 의 적층 필름 을 얻 었 다 . 그 적층 필름 의 양면 으로부터 , 활성 에너지 선 조사 장치 ( 56 ) 로부터 방출 된 활성 에너지 선 ( 파장 380 ㎚ ∼ 450 ㎚ 의 광 ) 을 조사 하 여 접착제 층 을 경화 시킴 으로써 , 연속 적 으로 편광 필름 을 제조 하 였 다 . 접착제 도공 장치 ( 54 ) 를 약 12 시간 연속 적 으로 가동 시켜 장척 띠 상 의 편광 필름 을 제조 하 였 다 .